(57)【要約】【課題】光半導体素子収納用パッケージの製造工程で生じる基体や枠体の変形と、光半導体装置を外部電気回路基板等にネジ止めする際に生じる基体や枠体の変形と、電子冷却素子の熱による光半導体素子収納用パッケージの高温化とを有効に抑制して、光軸ズレを抑制したものとすること。【解決手段】光半導体素子収納用パッケージの基体１は、その厚さが１．５〜２ｍｍとされ、入出力端子４の直下の部位に上下面間を貫通する幅が１．５〜２ｍｍで長さが入出力端子４と略同じとされた切欠き部１ｂが形成されているとともに切欠き部１ｂに厚さが１．５ｍｍ以上基体１の厚さ以下とされた補強部材５が嵌着されており、補強部材５は、入出力端子４よりも熱膨張係数が小さくかつ入出力端子４との熱膨張係数差が（５−２ｔ）×１０−６〜（７−２ｔ）×１０−６／℃（ただし、ｔは補強部材５の厚さをｍｍ単位で表したときの数値）とされている。【選択図】　図１
2004063915.tif 000002
【特許請求の範囲】
【請求項１】
上面に光半導体素子が載置用基台を介して載置される載置部を有する略四角形の金属製の基体と、該基体の上面に前記載置部を囲繞するように接合され、側部を貫通するかまたは該側部の上面側を切り欠いて成る入出力端子の取付部が形成されているとともに前記側部に隣接する側部に貫通孔が形成されている略四角形の金属製の枠体と、前記取付部に嵌着された入出力端子と、前記貫通孔に嵌着されるかまたは前記貫通孔の枠体外側開口の周囲に一端が接合された筒状の光ファイバ固定部材とを具備した光半導体素子収納用パッケージにおいて、前記基体は、その厚さが１．５乃至２ｍｍとされ、前記入出力端子の直下の部位に上下面間を貫通する幅が１．５乃至２ｍｍで長さが前記入出力端子と略同じとされた切欠き部が形成されているとともに該切欠き部に厚さが１．５ｍｍ以上前記基体の厚さ以下とされた補強部材が嵌着されており、該補強部材は、前記入出力端子よりも熱膨張係数が小さくかつ前記入出力端子との熱膨張係数差が（５−２ｔ）×１０−６乃至（７−２ｔ）×１０−６／℃（ただし、ｔは前記補強部材の厚さをｍｍ単位で表したときの数値）とされていることを特徴とする光半導体素子収納用パッケージ。
【発明の詳細な説明】
【０００１】
【発明の属する技術分野】
本発明は、光半導体素子を収容するための光半導体素子収納用パッケージに関する。
【０００２】
【従来の技術】
従来の光通信分野等で使用されて、半導体レーザ（ＬＤ），フォトダイオード（ＰＤ）等の光半導体素子を収納する光半導体素子収納用パッケージ（以下、光半導体パッケージともいう）を図４，図５に示す。これらの図において、１０１は容器本体を構成する金属製の基体であり、１０２は側部に貫通孔１０２ａと入出力端子１０４を嵌着するための取付部１０２ｂが形成された金属製の枠体である。また１０３は、内部に透光性部材１０８ｂが接合されるとともに外側の端面に光アイソレータ１１３と光ファイバ１１２とが挿着された金属ホルダ１１４が接合される金属製の筒状の光ファイバ固定部材（以下、固定部材ともいう）である。１０４は光半導体パッケージの内外を電気的に導通接続するためのセラミックスから成る入出力端子である。１０６は光半導体素子、１０７は蓋体である。これら基体１０１、枠体１０２、固定部材１０３、入出力端子１０４および蓋体１０７とで光半導体素子１０６を内部に収納する容器が構成される。
【０００３】
この光半導体パッケージは、一般に、光半導体素子１０６を載置する載置用基台１１１と光半導体素子１０６からの出射光を集光したり平行光に変換する透光性部材１０８ａを固定する固定ホルダ１０９とが搭載されるペルチェ素子等の電子冷却素子１１０が載置される載置部１０１ａを有する基体１０１と、基体１０１上面の外周部に載置部１０１ａを囲繞するように銀ロウ等のロウ材で接合される枠体１０２とを有する。また、固定部材１０３が貫通孔１０２ａに金（Ａｕ）−錫（Ｓｎ）合金半田等の低融点ロウ材で接合され、入出力端子１０４が取付部１０２ｂに銀ロウ等のロウ材で接合される。さらに、蓋体１０７と枠体１０２は、それぞれの接合面に形成されたメタライズ層を介してＡｕ−Ｓｎ合金半田等の低融点ロウ材で接合される。
【０００４】
基体１０１は、銅（Ｃｕ）−タングステン（Ｗ）合金，鉄（Ｆｅ）−ニッケル（Ｎｉ）−コバルト（Ｃｏ）合金等の比較的高い熱伝導性を有する金属から成る。また基体１０１は、電子冷却素子１１０より発生する熱を吸収し大気中に放散する放熱板として機能するとともに電子冷却素子１１０を支持する支持部材である。また、枠体１０２は、基体１０１の熱膨張係数に近似するＦｅ−Ｎｉ−Ｃｏ合金やＣｕ−Ｗ合金等の金属から成り、固定部材１０３が取着される貫通孔１０２ａと、入出力端子１０４が嵌着される取付部１０２ｂが設けられる。そして、固定部材１０３は、枠体１０２に熱膨張係数が近似するＦｅ−Ｎｉ−Ｃｏ合金等の金属から成り、内部に透光性部材１０８ｂが半田や低融点ガラス等により接合される。
【０００５】
また、入出力端子１０４は、枠体１０２に熱膨張係数が近似するアルミナ（Ａｌ２Ｏ３）質焼結体（アルミナセラミックス）や窒化アルミニウム（ＡｌＮ）質焼結体等のセラミックスから成る。この入出力端子１０４には、モリブデン（Ｍｏ）−マンガン（Ｍｎ）等から成る金属ペーストを焼成してなり、枠体１０２内外を導通するメタライズ配線層（図示せず）が形成される。
【０００６】
また、載置用基台１１１は、電子冷却素子１１０の熱膨張係数と近似するＡｌ２Ｏ３セラミックスやＡｌＮセラミックス等の誘電体から成る。そして、その上面には、Ｍｏ−Ｍｎ等から成る金属ペーストを焼成して成るとともに高周波信号が伝送される配線導体が形成され、また光半導体素子１０６を搭載するための導体層が形成される。
【０００７】
そして、枠体１０２の上面に、Ｆｅ−Ｎｉ−Ｃｏ合金等の金属またはＡｌ２Ｏ３セラミック等のセラミックスから成る蓋体１０７を、枠体１０２の蓋体１０７との接合面に形成されたメタライズ層を介してＡｕ−Ｓｎ合金半田等の低融点ロウ材で接合することにより、光半導体パッケージ内に光半導体素子１０６を気密に収納する。このように、載置用基台１１１に載置された光半導体素子１０６と入出力端子１０４とをボンディングワイヤ等で電気的に接続し、基体１０１、枠体１０２、入出力端子１０４、固定部材１０３および蓋体１０７とで光半導体素子１０６を光半導体パッケージ内部に収納することにより、光半導体素子１０６に高周波信号を入出力して作動させる光半導体装置となる。
【０００８】
【発明が解決しようとする課題】
しかしながら、上記従来の光半導体パッケージにおいて、基体１０１を構成する金属がＣｕ−Ｗ合金、枠体１０２を構成する金属がＦｅ−Ｎｉ−Ｃｏ合金、入出力端子１０４を構成する誘電体がＡｌ２Ｏ３セラミックスである場合、それぞれの熱膨張係数は相違する。従って、基体１０１と枠体１０２および入出力端子１０４を銀ロウ等のロウ材で接合するために加熱、冷却する場合、冷却する際の基体１０１と枠体１０２および入出力端子１０４との熱膨張係数差に起因して生じる内部応力により、基体１０１には最大高低差１０〜３０μｍ程度の反りが生じ、固定部材１０３が取着された枠体１０２の側部には基体１０１との接合部を支点として外側もしくは内側に傾きが発生していた。その結果、光半導体素子１０６と透光性部材１０８ａ，１０８ｂおよび光ファイバ１１２との光軸を調整して光半導体装置を組み立てる際に、固定部材１０３に取着された光ファイバ１１２や透光性部材８ｂの光軸が、光半導体素子１０６の光軸とずれるため、光結合効率が著しく劣化するという問題点があった。
【０００９】
また、光半導体装置を外部電気回路基板等にネジ止めするために、基体１０１の四隅のネジ止め部（図示せず）をネジで締め付けた場合、光半導体パッケージの製造工程で生じた基体１０１の反りが矯正されたり、光半導体装置との接合面に反りを有する外部電気回路基板等により基体１０１が矯正されることにより、基体１０１とともに光半導体装置全体が変形する。その結果、基体１０１の中央部が高さ方向に変位して、枠体１０２に取着された固定部材１０３が変位する。従って、基体１０１上面の中央部に電子冷却素子１１０および載置用基台１１１を介して載置された光半導体素子１０６と、透光性部材１０８ａ，１０８ｂと、光ファイバ１１２との間に、位置ズレが生じ光軸がずれるため、透光性部材１０８ａ，１０８ｂを介する光半導体素子１０６と光ファイバ１１２との光結合効率が著しく劣化し、光半導体装置の外部に光信号を効率よくかつ安定して出力することできなくなるという問題点があった。
【００１０】
また、近年の光通信等における情報量の大容量化に伴い、光半導体装置に収納されて光信号を出力する光半導体素子１０６の駆動電力も増加してきている。そこで、光半導体装置内部の載置用基台１１１と基体１０１との間に電子冷却素子１１０を配置し、電子冷却素子１１０により光半導体素子１０６の温度制御を行なう構成としている。しかし、電子冷却素子１１０の熱が基体１０１を介して枠体１０２に伝達することにより光半導体パッケージ全体が高温となり、光半導体素子１０６およびそれを駆動させる駆動素子が加熱され高温となることから、光半導体素子１０６が熱破壊を起こしたり、熱による特性劣化を引き起こし誤動作が生じるといった問題点があった。
【００１１】
従って、本発明は上記問題点に鑑みて完成されたものであり、その目的は、光半導体パッケージの製造工程で生じる基体の反りと、光半導体装置を外部電気回路基板等にネジ止めする際の光半導体パッケージの変形と、光半導体装置の作動時の電子冷却素子や光半導体素子や駆動素子の熱による光半導体パッケージの高熱化とを有効に抑制し、光半導体素子を長期にわたり正常かつ安定に作動させ得る光半導体パッケージとすることにある。
【００１２】
【課題を解決するための手段】
本発明の光半導体素子収納用パッケージは、上面に光半導体素子が載置用基台を介して載置される載置部を有する略四角形の金属製の基体と、該基体の上面に前記載置部を囲繞するように接合され、側部を貫通するかまたは該側部の上面側を切り欠いて成る入出力端子の取付部が形成されているとともに前記側部に隣接する側部に貫通孔が形成されている略四角形の金属製の枠体と、前記取付部に嵌着された入出力端子と、前記貫通孔に嵌着されるかまたは前記貫通孔の枠体外側開口の周囲に一端が接合された筒状の光ファイバ固定部材とを具備した光半導体素子収納用パッケージにおいて、前記基体は、その厚さが１．５乃至２ｍｍとされ、前記入出力端子の直下の部位に上下面間を貫通する幅が１．５乃至２ｍｍで長さが前記入出力端子と略同じとされた切欠き部が形成されているとともに該切欠き部に厚さが１．５ｍｍ以上前記基体の厚さ以下とされた補強部材が嵌着されており、該補強部材は、前記入出力端子よりも熱膨張係数が小さくかつ前記入出力端子との熱膨張係数差が（５−２ｔ）×１０−６乃至（７−２ｔ）×１０−６／℃（ただし、ｔは前記補強部材の厚さをｍｍ単位で表したときの数値）とされていることを特徴とする。
【００１３】
本発明の光半導体素子収納用パッケージは、基体は、その厚さが１．５乃至２ｍｍとされ、入出力端子の直下の部位に上下面間を貫通する幅が１．５乃至２ｍｍで長さが入出力端子と略同じとされた切欠き部が形成されているとともに切欠き部に厚さが１．５ｍｍ以上基体の厚さ以下とされた補強部材が嵌着されており、補強部材は、入出力端子よりも熱膨張係数が小さくかつ入出力端子との熱膨張係数差が（５−２ｔ）×１０−６乃至（７−２ｔ）×１０−６／℃（ただし、ｔは補強部材の厚さをｍｍ単位で表したときの数値）とされていることから、光半導体素子収納用パッケージの製造工程で基体と枠体と入出力端子との熱膨張係数差に起因して生じる基体の反りと枠体の変形と光ファイバ固定部材の傾きを補強部材により有効に抑制できる。これにより、光ファイバ固定部材に取着される光ファイバや透光性部材の光軸の傾きが抑制され、光半導体素子との光軸のズレが小さくなることから、光半導体素子と光ファイバとの光信号の入出力を効率よく安定して行ない得る。また、基体の反りが有効に抑制されることから、光半導体装置を基体の四隅のネジ止め部で外部電気回路基板等にネジ止めする際に、基体の反りが矯正されることによる基体の載置部に生じる高さ方向の変位と枠体および光ファイバ固定部材に生じる変位とを有効に抑制できる。その結果、光半導体素子と透光性部材と光ファイバ固定部材に取着される光ファイバとの間に発生する光軸のズレを小さくでき、光結合効率の劣化を有効に抑制できる。
【００１４】
即ち、本発明者は、補強部材の厚さが基体と枠体と入出力端子との熱膨張係数差により生じる光半導体素子収納用パッケージの撓みと関係していること、およびアルミナセラミックス等の絶縁体から成る入出力端子と、入出力端子の熱膨張係数より小さい補強部材との熱膨張係数差を小さくして入出力端子に近似させることにより基体の反りを小さくできることを知見したものである。従って、補強部材の厚さが１．５〜２ｍｍ程度であれば、その数値を上記のように熱膨張係数差の式に組み込んで、基体の反りを小さくできる範囲を規定することが可能となる。
【００１５】
また、基体の切欠き部に、光半導体素子と透光性部材と光ファイバとの光軸方向に略平行に補強部材を嵌着することにより、光半導体装置を反りを有する外部電気回路基板等にネジ止めする際の外力による光半導体装置全体の曲げモーメントに対する剛性が向上する。その結果、基体の載置部と光ファイバ固定部材の高さ方向の変位を有効に抑制でき、光半導体装置を外部電気回路基板等にネジ止めする際の光半導体素子と光ファイバとの光軸のズレによる光結合効率の著しい劣化を有効に抑制できる。
【００１６】
また、枠体の下面に沿って熱伝導率の小さい補強部材を嵌着することにより、電子冷却素子の熱が基体から枠体に伝達し光半導体装置全体が高温になるのを抑制できる。その結果、光半導体素子が高温になるのを抑制でき、光半導体素子の熱破壊や特性劣化や誤動作を有効に抑制でき、長期にわたり光半導体素子を正常に作動させることができる。
【００１７】
【発明の実施の形態】
本発明の光半導体素子収納用パッケージについて以下に詳細に説明する。図１〜図３は本発明の光半導体パッケージについて実施の形態の例を示し、図１は光半導体パッケージの側断面図、図２は側面図、図３は正面断面図である。これらの図において、１は容器の底板を成す基体、２は容器の側壁を成す枠体、３は透光性部材８ｂや光アイソレータ１３を設置固定するための筒状の固定部材、４は光半導体パッケージの内外を電気的に導通接続するための入出力端子、６はＬＤ，ＰＤ等の光半導体素子、７は蓋体である。これら基体１、枠体２、固定部材３、入出力端子４および蓋体７とで、内部に光半導体素子６を収納するための容器が基本的に構成される。また、固定部材３の外側の端面には、光アイソレータ１３と光ファイバ１２とを半田や樹脂等からなる接着剤１５で接着した金属ホルダ１４がＹＡＧレーザ溶接等により固定される。
【００１８】
基体１は、光半導体素子６および固定ホルダ９を支持する支持部材ならびに電子冷却素子１０の熱を放散する放熱板として機能する。基体１上面の中央部に、光半導体素子１０を載置する載置用基台１１と透光性部材８ａが固定された固定ホルダ９とを載置する載置部１ａが設けられている。載置部１ａには、載置用基台１１がＳｎ−Ｐｂ半田等の低融点ロウ材を介して取着され、固定ホルダ９がＹＡＧレーザ溶接や半田等により接合固定された電子冷却素子１０が、低融点ロウ材を介して載置される。そして、電子冷却素子１０の熱がこの低融点ロウ材を介して基体１に伝えられ外部に効率良く放散されて、電子冷却素子１０の作動性が良好になる。また、例えば光半導体素子６より出射される光は、透光性部材８ａにより平行光に変換され、８ｂにより集光され光ファイバ１２に授受される。
【００１９】
なお、電子冷却素子１０は一般に、Ｐ型素子とＮ型素子とから成る熱電半導体素子より構成され、熱電半導体素子に電流を流すことによりペルチェ効果を生じさせ、吸熱または発熱を行なうものであり、Ｉｎ−Ｐｂ−Ａｇ半田やＳｎ−Ｐｂ半田等の半田を介して載置部１ａに取着される。また、電子冷却素子１０の上面には、基体１との接合材である半田より低融点の接合材により載置用基台１１や固定ホルダ９が取着固定される。
【００２０】
また、基体１は、Ｆｅ−Ｎｉ−Ｃｏ合金やＣｕ−Ｗ合金等の金属から成り、そのインゴットに圧延加工や打ち抜き加工等の従来周知の金属加工法を施すことによって所定形状に成形され製作される。また、その表面に耐蝕性に優れかつロウ材との濡れ性に優れる金属、具体的には厚さ０．５〜９μｍのＮｉ層と厚さ０．５〜９μｍのＡｕ層を順次メッキ法により被着させておくのがよく、基体１が酸化腐食するのを有効に防止するとともに、基体１上面に載置用基台１１を介して光半導体素子６を強固に接合できる。
【００２１】
なお、載置用基台１１は、放熱性および加工性に優れるシリコン（Ｓｉ）、または基体１の熱膨張係数に近似するアルミナセラミックスや窒化アルミニウムセラミックス等の誘電体から成る。この載置用基台１１は、光半導体素子６から基体１へ熱を伝える伝熱媒体であり、また、その高さを調整することにより、透光性部材８ａ，８ｂと光半導体素子６と光ファイバ１２との光軸が合うように調節することができる。載置用基台１１の上面には、高周波信号が伝送される配線導体が形成されるとともに光半導体素子６を搭載するための導体層が形成される。
【００２２】
本発明の基体１は、その厚さをｔａとしたとき、１．５ｍｍ≦ｔａ≦２ｍｍであり、入出力端子４の直下の部位に入出力端子４と略同じ長さで、幅ｓが１．５ｍｍ≦ｓ≦２ｍｍの上下面間を貫通する切欠き部１ｂが形成され、この切欠き部１ｂに、切欠き部１ｂと同じ幅ｓで厚さｔｂが１．５ｍｍ≦ｔｂ≦ｔａとされた補強部材５が嵌着される。また、入出力端子４の熱膨張係数をα、補強部材５の熱膨張係数をβとしたとき、（５−２ｔ）×１０−６≦α−β≦（７−２ｔ）×１０−６である（ｔは補強部材５の厚さをｍｍ単位で表したときの数値）。
【００２３】
上記の構成により、光半導体パッケージの製造工程で生じる基体１と枠体２と入出力端子４との熱膨張係数差に起因して生じる、枠体２の側部２ｃから側部２ｄにわたる基体１の上下方向の反りを有効に抑制できる。即ち、光半導体パッケージの製造工程で生じる枠体２の変形を、熱膨張係数の近似する入出力端子４と補強部材５とで挟み込み矯正することで、枠体２の変形と基体１の上下方向の反りとを有効に抑制できる。
【００２４】
また、基体１と枠体２とを銀ロウ等のロウ材により接合する際に生じる曲げモーメントについて、基体１のヤング率と断面形状に依存する断面２次モーメントを適切にすることで上記曲げモーメントによる基体１の上下方向の反りを抑制できる。
【００２５】
即ち、補強部材５を曲げモーメントをうける直線状の棒とした場合、そのたわみの基礎式は、棒のたわみ曲線の中心点からたわみ曲線までの半径をＲ、棒への曲げモーメントをＭ、棒のヤング率をＥ、棒の断面形状に影響される断面２次モーメントをＩとしたとき、１／Ｒ＝Ｍ／（Ｅ・Ｉ）となる。ただし、凹方向のたわみの場合（下に凸にたわんだ場合）の１／Ｒを正とする。これにより、基体１のたわみ曲線の半径Ｒを大きくする、即ち１／Ｒを小さくし基体１の反りを抑制するためには、基体１への曲げモーメントＭに対する基体１のヤング率Ｅと断面２次モーメントＩを適切に大きくする必要がある。
【００２６】
その結果、基体１と枠体２との接合部を支点とする側部２ｃの外側もしくは内側への傾きが小さくなり、側部２ｃに接合された固定部材３の中心軸の傾きを有効に抑制できる。これにより、光半導体パッケージ内部に載置された光半導体素子６と固定部材３に取着された光ファイバ１２および透光性部材８ｂとの傾きによる光軸のズレが有効に抑制でき、透光性部材８ａ，８ｂを介する光半導体素子６と光ファイバ１２との光信号の入出力を効率よく行なうことができる。
【００２７】
また、光半導体パッケージの製造工程で基体１の反りが有効に抑制されることから、光半導体装置を基体１の四隅のネジ止め部で外部電気回路基板等にネジ止めする際に基体１を矯正することにより生じる、基体１と枠体２と固定部材３との高さ方向の変位が抑制される。その結果、載置用基台１１等を介して載置された光半導体素子６と、固定部材３に取着された光ファイバ１２と、透光性部材８ｂとの高さ方向の位置ズレが小さくなり、光軸のズレを抑制できる。その結果、光半導体素子６と光ファイバ１２との光結合効率の低下を有効に抑制できる。
【００２８】
また、光半導体素子６と光ファイバ１２との光軸に沿う基体１の剛性が補強部材５により向上することから、光半導体装置を接合面に反りを有する外部電気回路基板等に接合する場合、基体１が矯正されて生じる、側部２ｃから側部２ｄにわたる基体１の変形を抑制できる。従って、枠体２の変形とともに生じる固定部材５の傾きと高さ方向の変位を抑制することができ、載置用基台１１等を介して載置された光半導体素子６と、固定部材３に取着された光ファイバ１２と、透光性部材８ｂとの高さ方向のズレが小さくなるとともに光軸のズレを抑制できる。
【００２９】
また、補強部材５のヤング率は３×１０５Ｎ／ｍｍ２以上であることが好ましい。これにより、光半導体パッケージの製造工程で生じる補強部材５への曲げモーメントや、反りを有する外部電気回路基板に光半導体装置をネジ止めする際に生じる基体１への曲げモーメントに対し、光半導体パッケージ全体の変形を抑制するのに十分な補強部材５の剛性を得ることができる。
【００３０】
また、上記熱膨張係数α，βが（５−２ｔ）×１０−６≦α−β≦（７−２ｔ）×１０−６を満足しない場合、入出力端子４と補強部材５と枠体２との熱膨張係数差により生じる、入出力端子４と枠体２との界面および補強部材５と枠体２との界面における内部応力の差が大きくなり、枠体２を挟み込む入出力端子４と補強部材５とに発生する内部応力の均衡が保てず、入出力端子４と枠体２と補強部材５と基体１とは上側または下側に反るように変形する。
【００３１】
また、基体１がｔａ≦１．５ｍｍであり補強部材５がｔｂ≦１．５ｍｍの場合、光半導体パッケージの製造工程で生じる基体１や補強部材５への曲げモーメントに対し十分な強度が得られないため、補強部材５にクラックが生じ、光半導体パッケージの気密性を保持できなくなる。また、基体１の反りを抑制するために十分な断面２次モーメントを得ることができず、基体１の反りを有効に抑制できない。さらに、光半導体装置を外部電気回路基板にネジ止めする際に生じる基体１への曲げモーメントに対し、光半導体パッケージ全体の変形を抑制するのに十分な補強部材５の曲げに対する剛性を得ることができない。
【００３２】
また、基体１がｔａ≧２ｍｍであり補強部材５がｔｂ≧２ｍｍの場合、補強部材５を嵌着する基体１の厚さが２ｍｍ以上と大きくなり光半導体パッケージの小型化、軽量化が困難となる。また、切欠き部１ｂがｓ≧２ｍｍの場合、電子冷却素子１０が載置される載置部１ａの面積が小さくなることから、基体１を介して外部電気回路基板や大気中へ伝達する熱の放散性が劣化し、光半導体装置を長期にわたり正常かつ安定して作動させることが困難になる。さらに、補強部材５にＡｌ２Ｏ３やＡｌＮ等のセラミックスを用いる場合、光半導体パッケージの金属部分の面積の割合が小さくなり、外部に対する電磁シールドの効果が減少し、光半導体装置が長期にわたり正常かつ安定に作動するのが困難になる。
【００３３】
この補強部材５は、光半導体装置を外部電気回路基板に接合する際の支障とならない程度に、枠体２の外面から外側に突出していてもよく、光半導体パッケージの軽量化や電子冷却素子１０または載置用基台１１を載置する際に支障とならない程度に枠体２の内側に突出していてもよい。
【００３４】
また、補強部材５は熱伝導率が２０Ｗ／ｍ・Ｋ以下であることが好ましい。これにより、光半導体素子６や駆動素子の熱が基体１を介して枠体２に伝達されて光半導体パッケージ全体が高温になることを抑制できる。即ち、電子冷却素子１０の熱が基体１を介して枠体２に伝達することにより光半導体パッケージ全体が高温となり、光半導体素子６および駆動素子が加熱され高温となることから、熱破壊を起こしたり、熱による特性劣化を引き起こし誤動作を生じることを抑えることができる。
【００３５】
なお、補強部材５は、基体１および入出力端子４と熱膨張係数が近似するＡｌ２Ｏ３セラミックス（ヤング率３．５×１０５Ｎ／ｍｍ２），ＡｌＮセラミックス，ＳｉＮセラミックス，ＳｉＣセラミックス，ガラスセラミックス等のセラミックス、またはＷ（ヤング率３．５×１０５Ｎ／ｍｍ２），Ｃｕ−Ｗ合金等の金属などから成る。補強部材５がセラミックスの場合、その組成比を調整することにより熱膨張係数を入出力端子４の熱膨張係数に容易に整合させることができる。また、補強部材５が金属の場合、光半導体装置外部に対する光半導体素子６の電磁シールド効果を低下させずに光半導体パッケージの剛性を向上させることができる。さらに、補強部材５がＷの場合、ヤング率が大きいため基体１の反りが大きく抑制される。例えば、補強部材５がない場合基体１の反りは２７μｍ程度あるが、Ｗから成る補強部材５を用いた場合には４μｍ程度に抑えられる。
【００３６】
また、入出力端子４は、基体１および補強部材５に熱膨張係数が近似するＡｌ２Ｏ３セラミックスやＡｌＮセラミックス等のセラミックスから成る。この入出力端子４には、Ｍｏ−Ｍｎ等から成る金属ペーストを焼成して成り、枠体２内外を導通させるメタライズ配線層（図示せず）が形成される。
【００３７】
枠体２は、基体１と同様の材料のインゴットに圧延加工や打ち抜き加工等の従来周知の金属加工法を施すことにより所定形状に成形され製作される。また、枠体２はドリルによる孔あけ加工等により形成される貫通孔２ａと取付部２ｂと切欠き部２ｃとを有しており、貫通孔２ａの枠体２外側開口の周囲に筒状の固定部材３の一端が接合されるかまたは貫通孔２ａに固定部材３が嵌着接合される。枠体２の取付部２ｂには入出力端子４が、切欠き部２ｃには補強部材５が嵌着接合される。
【００３８】
また、枠体２は、基体１との接合を強固にするとともに光半導体パッケージの外部に対する電磁遮蔽を行なうために、Ｆｅ−Ｎｉ−Ｃｏ合金やＦｅ−Ｎｉ合金等の金属から成るのがよい。そして、その表面に耐蝕性に優れかつロウ材との濡れ性に優れる金属、具体的には厚さ０．５〜９μｍのＮｉ層と厚さ０．５〜９μｍのＡｕ層をメッキ法により順次被着させておくのがよく、枠体２が酸化腐食するのを有効に防止するとともに、枠体２に固定部材３と入出力端子４と補強部材５とを強固に接合できる。
【００３９】
また、枠体２の貫通孔２ａに設けられる固定部材３は、光ファイバ１２を枠体２に固定するためのものであり、貫通孔２ａの枠体２外側開口の周囲または貫通孔２ａの内面にＡｕ−Ｓｎ合金半田等の低融点ロウ材等を介して接合される。この固定部材３は枠体２の熱膨張係数に近似するＦｅ−Ｎｉ−Ｃｏ合金やＣｕ−Ｗ合金等の金属からなり、例えばＦｅ−Ｎｉ−Ｃｏ合金等のインゴット（塊）をプレス加工で筒状とすることにより作製される。また、固定部材３の枠体２外側の端面には、戻り光防止用の光アイソレータ１３と光ファイバ１２とを接着剤１５で接着した金属ホルダ１４が半田材やＹＡＧレーザ溶接により接合される。固定部材３の内部には、光半導体素子６より出射される光信号の消光比の劣化が生じない非晶質ガラス等から成り、集光レンズとして機能するとともに光半導体パッケージ内部を塞ぐための透光性部材８ｂが、半田または低融点ガラス等の接合材により固定されて光半導体パッケージ内部の気密性を保つ。
【００４０】
透光性部材８ａ，８ｂは、熱膨張係数が４×１０−６〜１２×１０−６／℃（室温〜４００℃）の非晶質ガラス等から成り、球状，半球状，凸レンズ状，ロッドレンズ状等とされる。そして、透光性部材８ａ，８ｂは、光半導体素子６からの出射光を集光したり平行光に変換して光ファイバ１２に入力するための集光部材として用いられる。また、透光性部材８ａ，８ｂは、例えば結晶軸の存在しない非晶質ガラスの場合、酸化珪素（ＳｉＯ２），酸化鉛（ＰｂＯ）を主成分とする鉛系、またはホウ酸やケイ砂を主成分とするホウケイ酸系のものを用いる。その結果、光半導体素子６からの出射光が透光性部材８ａ，８ｂで複屈折の影響を及ぼされず、効率良く光ファイバ１２に光信号を入力できる。
【００４１】
また、透光性部材８ｂは、例えばその外周部に予めメタライズ層を被着させておき、このメタライズ層と固定部材３の内面とをＡｕ−Ｓｎ半田等の低融点ロウ材を介しロウ付けされる。これにより、光半導体素子６を収納した光半導体装置の気密が行なわれ、光半導体素子６を長期にわたり正常かつ安定に作動させ得る。この透光性部材８ｂは、その熱膨張係数が枠体２と異なっていても、固定部材３が熱膨張係数差による内部応力を吸収し緩和するので、結晶軸が応力のためにある方向に揃うことによって光の屈折率の変化を起こすことは発生しにくい。従って、この透光性部材８ｂを用いることにより、光半導体素子６と光ファイバ１２との間の光結合効率の変動を小さく抑えることができ、安定した光信号の入出力を行なうことができる。
【００４２】
透光性部材８ａを固定する固定ホルダ９は載置用基台１１の熱膨張係数と近似する金属から成り、固定ホルダ９に形成された貫通孔に透光性部材８ａが嵌着される。そして、固定ホルダ９は、光半導体素子６と透光性部材８ａとの光軸が一致するように調整された後に、電子冷却素子１０の上面に半田やＹＡＧレーザ溶接等の溶接法により固定される。
【００４３】
また、蓋体７は、Ｆｅ−Ｎｉ−Ｃｏ合金等の金属やアルミナセラミックス等のセラミックスから成り、枠体２上面にＡｕ−Ｓｎ合金半田等の低融点ロウ材を介して接合されたり、ＹＡＧレーザ溶接等の溶接法により接合される。
【００４４】
かくして、本発明の光半導体パッケージは、基体１の載置部１ａに電子冷却素子１０および載置用基台１１を介して光半導体素子６を載置し、光半導体素子６の各電極と載置用基台１１上面の配線導体および入出力端子４とをボンディングワイヤにより電気的に接続し、しかる後、枠体２上面に蓋体７を接合し、基体１と枠体２と固定部材３と蓋体７とから成る容器の内部に光半導体素子６を収納し気密封止することによって、製品としての光半導体装置となる。
【００４５】
【実施例】
本発明の光半導体素子収納用パッケージの実施例を以下に説明する。
【００４６】
図１〜図３の本発明の光半導体パッケージを以下のようにして構成した。Ｃｕ−Ｗ合金（熱膨張係数８．４×１０−６／℃）から成る縦３０ｍｍ×横１３ｍｍ×厚さ１．５ｍｍの長方形の基体１の両長辺に、長辺方向に平行に上下面間を貫通する長さ１７ｍｍ×幅１．５ｍｍの切欠き部１ｂを形成した。この切欠き部１ｂに、長さ１７ｍｍ×幅１．５ｍ×厚さ１．５ｍｍのアルミナセラミックス（Ａ４９３；熱膨張係数７．４×１０−６／℃）から成る入出力端子４との熱膨張係数差α−βが、−２×１０−６／℃〜５×１０−６／℃である補強部材５（表１）を枠体２の外側に突出しないように設けた。
【００４７】
なお、補強部材５は、α−βが−２×１０−６／℃の場合Ｃｕ−Ｗ合金のＣｕの割合を増加させて熱膨張係数を制御したものから成り、α−βが−１×１０−６／℃の場合Ｃｕ−Ｗ合金のＣｕの割合を増加させて熱膨張係数を制御したものから成り、α−βが０／℃の場合アルミナセラミックスから成り、α−βが１×１０−６／℃の場合Ｃｕ−Ｗ合金のＣｕの割合を減少させて熱膨張係数を制御したものから成り、α−βが２×１０−６／℃の場合窒化アルミニウムセラミックスから成り、α−βが３×１０−６／℃の場合Ｗから成り、α−βが４×１０−６／℃の場合ＳｉＮセラミックスから成り、α−βが５×１０−６／℃の場合炭化シリコンセラミックスから成るものとした。
【００４８】
そして、補強部材５を設けた基体１の上面の外周部に、Ｆｅ−Ｎｉ−Ｃｏ合金（熱膨張係数５．１９×１０−６／℃）から成る縦２０ｍｍ×横１２ｍｍ×高さ６ｍｍの長方形の枠体２をＡｇろう材で接合するとともに、枠体２に形成された切欠き部１ｂの内面に、入出力端子４をＡｇろう材で接合して、光半導体パッケージを作製した。次に、Ｆｅ−Ｎｉ−Ｃｏ合金から成り、内周部に直径が２ｍｍの非晶質ガラスから成る球状の透光性部材８ｂが接合された、内径が２ｍｍで円筒状の固定部材３の一端を、枠体２に形成した貫通孔２ａの枠体２外側開口の周囲に、Ａｕ−Ｓｎ合金半田で接合するように構成した。
【００４９】
そして、これらの光半導体パッケージの製造工程で基体１，枠体２，補強部材５，入出力端子４，固定部材３，銀ロウ材との熱膨張係数の違いにより生じる基体１の反りと、光半導体素子６と光ファイバ１２とを光軸を調整した後に光半導体装置を平らな外部電気回路基板にネジ止めし接合固定する際の、透光性部材８ａ，８ｂを介する光半導体素子６と光ファイバ１２との光結合効率をシミュレーションによって評価した。その結果を表１〜表３に示す。
【００５０】
なお、表２，表３においてα−βはすべて３×１０−６／℃である。
【００５１】
【表１】
2004063915.tif 000003
【００５２】
表１より、補強部材５と入出力端子４との熱膨張係数差α−βが２×１０−６〜４×１０−６／℃である場合、基体１の反りは上下方向（下方向を負、上方向を正とする）に絶対値で５μｍ以下と抑制された。また、光半導体装置を外部電気回路基板にネジ止めし固定したときに、ネジ止めの外力で基体１の反りを矯正して生じる光半導体素子６と透光性部材８ａ，８ｂと光ファイバ１２との光軸のズレによる光結合効率は１６〜５１％となり、光学的な結合が良好なものとなった。
【００５３】
α−βが５×１０−６／℃の場合、基体１の反り量は−９μｍとなり、上記光結合効率は０．２％と著しく劣化した。
【００５４】
α−βが１×１０−６／℃，０×１０−６／℃，−１×１０−６／℃，−２×１０−６／℃である場合、基体１の反りは１０μｍ以上となった。その結果、上記光結合効率は０．１％か０％となり、光学的な結合ができなくなった。
【００５５】
【表２】
2004063915.tif 000004
【００５６】
表２より、補強部材５の幅ｓが１．５ｍｍである場合、基体１の反りは３μｍとなった。その結果、光半導体装置を外部電気回路基板にネジ止めにより接合固定する場合、ネジ止めによる外力で基体１の反りが矯正されることにより、光半導体装置内部の光半導体素子６と透光性部材８ａ，８ｂと光ファイバ１２との光軸のズレが有効に抑制され、光結合効率は２７％となり、光学的に十分な結合ができた。幅ｓが０．５ｍｍ，１ｍｍである場合、基体１の反りは大きくなり、光半導体装置を外部電気回路基板にネジ止めにより接合固定する際、基体１の反りが矯正されることにより、光半導体装置内部の光半導体素子６と透光性部材８ａ，８ｂと光ファイバ１２との光軸がずれ、光結合効率が著しく劣化した。
【００５７】
【表３】
2004063915.tif 000005
【００５８】
表３より、補強部材５の厚さｔｂが基体１と同じ１．５ｍｍである場合、基体１の反りは２μｍとなった。その結果、光半導体装置を外部電気回路基板にネジ止めにより接合固定する場合、外力で基体１の反りが矯正されることによる光半導体装置内部の光半導体素子６と透光性部材８ａ，８ｂと光ファイバ１２との光軸のズレは有効に抑制され、光結合効率は３９％となり、光学的に十分な結合ができた。幅ｓが１ｍｍ以下である場合、基体１の反りは１０μｍ以上となり、上記光結合効率が著しく劣化した。
【００５９】
なお、本発明は上記実施の形態および実施例に限定されず、本発明の要旨を逸脱しない範囲内で種々の変更を施すことは何等支障ない。
【００６０】
【発明の効果】
本発明の光半導体素子収納用パッケージは、上面に光半導体素子が載置用基台を介して載置される載置部を有する略四角形の金属製の基体は、その厚さが１．５乃至２ｍｍとされ、入出力端子の直下の部位に上下面間を貫通する幅が１．５乃至２ｍｍで長さが入出力端子と略同じとされた切欠き部が形成されているとともに切欠き部に厚さが１．５ｍｍ以上基体の厚さ以下とされた補強部材が嵌着されており、補強部材は、入出力端子よりも熱膨張係数が小さくかつ入出力端子との熱膨張係数差が（５−２ｔ）×１０−６乃至（７−２ｔ）×１０−６／℃（ただし、ｔは補強部材の厚さをｍｍ単位で表したときの数値）とされていることから、光半導体素子収納用パッケージの製造工程で基体と枠体と入出力端子との熱膨張係数差に起因して生じる基体の反りと枠体の変形と光ファイバ固定部材の傾きを補強部材により有効に抑制できる。これにより、光ファイバ固定部材に取着される光ファイバや透光性部材の光軸の傾きが抑制され、光半導体素子との光軸のズレが小さくなることから、光半導体素子と光ファイバとの光信号の入出力を効率よく安定して行ない得る。また、基体の反りが有効に抑制されることから、光半導体装置を基体の四隅のネジ止め部で外部電気回路基板等にネジ止めする際に、基体の反りが矯正されることによる基体の載置部に生じる高さ方向の変位と枠体および光ファイバ固定部材に生じる変位とを有効に抑制できる。その結果、光半導体素子と透光性部材と光ファイバ固定部材に取着される光ファイバとの間に発生する光軸のズレを小さくでき、光結合効率の劣化を有効に抑制できる。
【００６１】
また、基体の切欠き部に、光半導体素子と透光性部材と光ファイバとの光軸方向に略平行に補強部材を嵌着することにより、光半導体装置を反りを有する外部電気回路基板等にネジ止めする際の外力による光半導体装置全体の曲げモーメントに対する剛性が向上する。その結果、基体の載置部と光ファイバ固定部材の高さ方向の変位を有効に抑制でき、光半導体装置を外部電気回路基板等にネジ止めする際の光半導体素子と光ファイバとの光軸のズレによる光結合効率の著しい劣化を有効に抑制できる。
【００６２】
また、枠体の下面に沿って熱伝導率の小さい補強部材を嵌着することにより、電子冷却素子の熱が基体から枠体に伝達し光半導体装置全体が高温になるのを抑制できる。その結果、光半導体素子が高温になるのを抑制でき、光半導体素子の熱破壊や特性劣化や誤動作を有効に抑制でき、長期にわたり光半導体素子を正常に作動させることができる。
【図面の簡単な説明】
【図１】本発明の光半導体素子収納用パッケージについて実施の形態の一例を示す側断面図である。
【図２】図１の光半導体素子収納用パッケージの側面図である。
【図３】図１の光半導体素子収納用パッケージの光半導体素子部における正面断面図である。
【図４】従来の光半導体素子収納用パッケージの側断面図である。
【図５】図４の光半導体素子収納用パッケージの光半導体素子部における正面断面図である。
【符号の説明】
１：基体
１ａ：載置部
１ｂ：切欠き部
２：枠体
２ａ：貫通孔
２ｂ：入出力端子の取付部
３：光ファイバ固定部材
４：入出力端子
５：補強部材
６：光半導体素子
８ａ，８ｂ：透光性部材
１１：載置用基台
１２：光ファイバ
【図１】
2004063915.tif 000006
【図２】
2004063915.tif 000007
【図３】
2004063915.tif 000008
【図４】
2004063915.tif 000009
【図５】
2004063915.tif 000010